Brevet FR3005053A1 — publié le 20141031

. DOMAINE DE L'INVENTION La présente invention est relative aux polymères à unités urée, ou polyurées, utilisables notamment dans les systèmes adhésifs destinés en particulier au collage de métal ou de verre 10 à du caoutchouc. Elle est plus particulièrement relative aux polyurées utilisables comme primaires d'adhésion dans les composites métal / caoutchouc destinés à la fabrication d'articles en caoutchouc tels que des pneumatiques. 15 2. ETAT DE LA TECHNIQUE Les composites métal / caoutchouc, en particulier pour pneumatiques, sont bien connus. Ils 20 sont généralement constitués d'une matrice en caoutchouc insaturé généralement diénique, réticulable au soufre, comportant des éléments de renforcement (ou « renforts ») métalliques tels que des fils, films ou câbles en acier au carbone. Soumis à des contraintes très importantes lors du roulage des pneumatiques, notamment à des 25 compressions, flexions ou variations de courbure répétées, ces composites doivent de manière connue satisfaire à un grand nombre de critères techniques, parfois contradictoires, tels qu'uniformité, flexibilité, endurance en flexion et en compression, résistance à la traction, à l'usure et à la corrosion, et maintenir ces performances à un niveau très élevé aussi longtemps que possible. 30 On comprend aisément que l'interphase adhésive entre caoutchouc et renforts joue un rôle prépondérant dans la pérennité de ces performances. Le procédé traditionnel pour relier les compositions de caoutchouc à de l'acier au carbone consiste à revêtir la surface de l'acier avec du laiton (alliage cuivre-zinc), la liaison entre l'acier et la matrice de caoutchouc étant 35 assurée par sulfuration du laiton lors de la vulcanisation ou cuisson du caoutchouc. Pour améliorer l'adhésion, on utilise en outre généralement, dans ces compositions de caoutchouc, des sels organiques ou des complexes de métal tels que des sels de cobalt, en tant qu'additifs promoteurs d'adhésion. -1- 3005053 1- 40 P10-3040 - 2 - Or, on sait que l'adhésion entre l'acier au carbone et la matrice de caoutchouc est susceptible de s'affaiblir au cours du temps, du fait de l'évolution progressive des sulfures formés sous l'effet des différentes sollicitations rencontrées, notamment mécaniques et/ou thermiques, le processus de dégradation ci-dessus pouvant être accéléré en présence d'humidité. D'autre part, l'utilisation de sels de cobalt rend les compositions de caoutchouc plus sensibles à l'oxydation et au vieillissement, et en augmente significativement le coût, sans compter qu'il est souhaitable de supprimer à terme l'emploi de tels sels de cobalt dans les compositions de caoutchouc, en raison de l'évolution récente de la réglementation européenne sur ce type de sels métalliques. Pour toutes les raisons exposées ci-dessus, les fabricants de composites métal / caoutchouc, en particulier les manufacturiers de pneumatiques sont à la recherche de solutions adhésives nouvelles pour faire coller les renforts métalliques aux compositions de caoutchouc, tout en palliant, au moins en partie, les inconvénients précités. 3. BREVE DESCRIPTION DE L'INVENTION Or, au cours de leurs recherches, les Demanderesses ont trouvé un polymère nouveau du type polyurée, de formule spécifique, qui répond à un tel objectif. En conséquence, l'invention concerne une polyurée comportant au moins des unités de base urée de formule -NH-CO-NH- et des unités additionnelles, caractérisée en ce que ces unités additionnelles comportent au moins d'une part une fonction alcool secondaire, d'autre part une fonction éther, thioéther ou amine secondaire en position alpha de la fonction alcool secondaire. Les renforts métalliques ainsi revêtus du polymère selon l'invention, en tant que primaire d'adhésion, présentent comme avantage majeur celui de pouvoir ensuite être collés à des matrices de caoutchouc insaturé en utilisant de simples colles textiles telles que des colles « RFL » (résorcinol-formaldéhyde-latex) ou autres compositions adhésives équivalentes, ou encore directement (c'est-à-dire sans emploi de telles colles) à ces matrices de caoutchouc insaturé lorsque ces dernières contiennent par exemple des élastomères insaturés fonctionnalisés appropriés tels que des élastomères époxydés. Grâce à l'invention, peuvent être utilisés des renforts métalliques revêtus ou non revêtus de couches métalliques adhésives telles que du laiton, ainsi que des matrices de caoutchouc environnantes dépourvues de sels métalliques, en particulier de sels de cobalt. P10-3040 - 3 - L'invention concerne également l'utilisation du polymère selon l'invention comme primaire d'adhésion pour le collage de tout substrat, notamment de métal tel que fer ou zinc, ou encore de verre, à un caoutchouc insaturé tel que notamment un élastomère diénique. Le polymère de l'invention ayant révélé par ailleurs des propriétés hydrophobes, le revêtement proposé présente des propriétés anti-corrosion efficaces. Ainsi, l'invention concerne également l'utilisation de ce polymère comme revêtement de protection anticorrosion d'un substrat en métal ou d'un substrat dont la surface est au moins en partie métallique, en particulier dans toute application où ledit substrat métallique est susceptible d'être utilisé dans un environnement humide. Enfin, l'invention concerne également en soi tout substrat, notamment de métal ou de verre (ou tout au moins dont la surface comporte du métal ou du verre), qui est revêtu, au moins en partie, d'une polyurée selon l'invention. L'invention concerne en particulier tout renfort métallique revêtu d'une polyurée selon l'invention. Elle concerne en particulier tout fil, câble, film ou plaque métallique dont au moins une partie de la surface est en acier laitonné, caractérisé en ce que ledit acier laitonné est lui-même revêtu d'une polyurée conforme à l'invention. L'invention ainsi que ses avantages seront aisément compris à la lumière de la description détaillée et des exemples de réalisation qui suivent, ainsi que des figures relatives à ces exemples qui représentent ou schématisent : 25 - un exemple particulièrement préférentiel d'unités structurelles polyamines polyaromatiques soufrées dont le motif de formule générale (I) répond à la formule particulière (II) dans laquelle, sur chaque groupe phénylène, deux groupes amino (NET) sont en position méta l'un par rapport à l'autre (Fig. 1) ; - deux exemples particulièrement préférentiels d'unités structurelles polyamines 30 polyaromatiques soufrées dont le motif de formule particulière (II) répond à la formule plus particulière (II-A) ou (II-B) dans lesquelles « m» est égal à 1 pour chaque groupe (CH2), Z1 et le cas échéant Z2 représentent le 1,4-diméthylène cyclohexane, et « n» est égal à 0 (II-A) ou à 1 (II-B), respectivement (Fig. 2A et 2B) 35 - deux exemples particulièrement préférentiels d'unités structurelles polyamines polyaromatiques soufrées dont les motifs de formules particulières (II-A) ou (II-B) répondent respectivement aux formules plus particulières (II-C) et (II-D) dans lesquelles, en outre, chaque groupement phénylènediamino répond à la formule particulière (III-a) (Fig. 3A et 3B) ; 20 P10-3040 -4- - un exemple de séquence (unité structurelle récurrente) d'un polymère conforme à l'invention (Polyurée 1), issu de la réaction d'un diisocyanate MDI (ou précurseur de MDI) et d'une polyamine (Prépolymère 1) (Fig. 4) ; - un schéma de synthèse possible, à partir de deux Monomères A et B, d'une polyamine (Prépolymère 1, aussi appelé Monomère Cl) servant à la préparation du polymère Polyurée 1 conforme à l'invention (Fig. 5) ; - un schéma de synthèse possible du polymère Polyurée 1 conforme à l'invention à partir de la polyamine (Monomère Cl) précédente et d'un diisocyanate (MDI) bloqué (dit Monomère D) (Fig. 6) ; - un exemple de séquence (unité structurelle récurrente) d'un polymère conforme à l'invention (Polyurée 2), issu de la réaction d'un diisocyanate MDI (ou précurseur de MDI) et d'une polyamine (Prépolymère 2) (Fig. 7) ; - un schéma de synthèse possible, à partir des deux Monomères A et B, d'une autre polyamine (Prépolymère 2, aussi appelé Monomère C2) servant à la préparation du polymère Polyurée 2 conforme à l'invention (Fig. 8) ; - un schéma de synthèse possible du polymère Polyurée 2 conforme à l'invention à partir de la polyamine (Monomère C2) précédente et d'un diisocyanate (MDI) bloqué (Monomère D) (Fig. 9). 4. DESCRIPTION DETAILLEE DE L'INVENTION On rappellera tout d'abord qu'une polyurée est un polymère comportant une pluralité de liaisons urée (-NH-CO-NH-) résultant de manière connue de la réaction d'addition d'une polyamine ayant au moins deux fonctions amine primaire sur un polyisocyanate (composé porteur d'au moins deux fonctions isocyanate -NCO), notamment sur un diisocyanate dans le cas d'une polyurée du type linéaire. Le polymère polyurée de l'invention, comportant donc par définition des unités de base urée (-NH-CO-NH-), a pour caractéristique essentielle de comporter en outre des unités additionnelles comprenant d'une part au moins une (c'est-à-dire une ou plusieurs) fonction alcool secondaire, d'autre part au moins une (c'est-à-dire une ou plusieurs) fonction éther, thioéther ou amine secondaire en position a (alpha) de la fonction alcool secondaire (c'est-à-dire pour rappel et par convention connue, portée par un carbone adjacent au carbone portant la fonction alcool secondaire). Dit autrement, une caractéristique essentielle de la polyurée de l'invention est donc que ses unités additionnelles comportent au moins un motif a-hydroxy-éther, a-hydroxy-thioéther ou a-hydroxy-amine (amine secondaire). P10-3040 - 5 - Par polyurée doit être entendu ici tout homopolymère ou copolymère, notamment copolymère à blocs, comportant les unités additionnelles ci-dessus et des unités de base urée. Ces unités de base et unités additionnelles vont être décrites en détail ci-après. Selon un mode de réalisation préférentiel, les unités additionnelles comportent au moins un motif noté « M» de formule (A) choisie parmi les formules : (A-1): - F' - (CH2) - CH (OH) - (A-2): - F' - (CHRi) -CH (OH) - (A-3): - F' - (C=R2) - CH (OH) - dans lesquelles F. représente 0 (cas d'une fonction éther), S (cas d'une fonction thioéther) ou NH (cas d'une fonction amine secondaire) ; R1 et R2 représentent un groupement hydrocarboné aliphatique, cycloaliphatique ou aromatique, pouvant comporter un hétéroatome tel que S, 0 ou N, et comportant de préférence 1 à 12 atomes de carbone. Plus préférentiellement, R1 est un groupe aliphatique, encore plus préférentiellement un groupe alkyle. Plus particulièrement R1 est un alkyle ayant de 1 à 5 atomes de carbone, cet alkyle pouvant être substitué ou non substitué ; encore plus particulièrement, R1 représente un méthyle ou un éthyle, notamment un méthyle. Plus préférentiellement, R2 est un groupe aliphatique, encore plus préférentiellement un groupe alkylidène. Plus particulièrement R2 est un alkylidène ayant de 1 à 5 atomes de carbone, cet alkylidène pouvant être substitué ou non substitué ; encore plus particulièrement, R2 représente un méthylidène. De préférence, F. représente NH c'est-à-dire que les unités additionnelles comprennent dans ce cas au moins une fonction alcool secondaire et une fonction amine secondaire en alpha l'une de l'autre. Les formules (A-1), (A-2) et (A-3) correspondantes ont été représentées ci- dessous sous une forme développée : OH OH _......,L,,r H OH JH R1 R2 On note que dans les trois motifs « M » ci-dessus, il existe bien une fonction amine secondaire en position a d'une fonction alcool secondaire. P10-3040 - 6 - Bien entendu, ces représentations sont équivalentes aux trois représentations dans lesquelles la fonction NH est en position a' (c'est-à-dire de l'autre côté) de la fonction alcool secondaire. Selon une autre variante de réalisation possible de l'invention, illustrée à titre d'exemples par les trois formules ci-dessous notées (A-1'), (A-2') et (A-3'), ce sont 2 fonctions alcool secondaire (et non une seule) qui sont situées de part et d'autre de F. (fonction éther, thioéther ou amine secondaire) : - CH (OH) - (CH2) - F. - (CH2) - CH (OH) - (A-2'): - CH (OH) - (CHRI) - F. - (CHRI) - CH (OH) - (A-3'): - CH (OH) - (C=R2) - F. - (C=R2) - CH (OH) - Les motifs ci-dessus notés «M' » peuvent être qualifiés respectivement de motifs cc-ci'- dihydroxy-éther, ci-ci' -dihydroxy-thioéther ou ci-ci' -dihydroxy-amine (amine secondaire), selon la nature de F. (respectivement 0, S ou NH). Plus préférentiellement, F. représente NH et les unités additionnelles comportent au moins un motif de formule (A-1) ; en d'autres termes, dans un tel cas, le motif général « M » est le motif particulier noté « Ml» de formule : - NH - (CH2) - CH (OH) - Selon un mode de réalisation encore plus préférentiel, les unités additionnelles comportent, en plus du motif « M1 » ci-dessus, un moins un (c'est-à-dire un ou plusieurs) atome de soufre ; dans le cas où plusieurs atomes de soufre sont présents, ces derniers peuvent être isolés ou à l'état de polysulfures. Selon un mode de réalisation particulièrement préférentiel, chaque atome de soufre est présent sous forme d'un groupement de formule -Sx-R dans laquelle « x » est de préférence un entier de 1 à 8 et R représente l'hydrogène ou un groupe hydrocarboné pouvant comporter un hétéroatome, comportant de préférence de 1 à 10 atomes de carbone. Cet atome de soufre ou ce groupement soufré (-Sx-R) peut être incorporé à un groupe aliphatique, comportant par exemple 1 à 30, plus particulièrement 1 à 20 atomes de carbone, ou à un groupe cycloaliphatique, comportant par exemple 3 à 30, plus particulièrement 3 à 20 atomes de carbone. P10-3040 - 7 - Plus préférentiellement, cet atome de soufre, en particulier sous forme du groupement de formule -Sx-R ci-dessus, est présent sur un groupe aromatique, ce dernier comportant de préférence 6 à 30, plus préférentiellement 6 à 20 atomes de carbone. Un exemple de polyurée selon l'invention particulièrement préférentielle, dans laquelle les unités additionnelles comprennent au moins un (c'est-à-dire un ou plusieurs) motif« Ml» tel que décrit ci-dessus et au moins un (c'est-à-dire un ou plusieurs) atome de soufre présent sur au moins un (c'est-à-dire un ou plusieurs) groupe aromatique, est une polyurée comprenant au moins des unités structurelles récurrentes du type polyamines polyaromatiques soufrées qui comportent chacune au moins un motif répondant à la formule (I) : (I) -HN-Ari-NH-CH2-CH(OH)-(CH2)m-0-ZI-0-(CH2)m-CH(OH)-CH2-[X]11-HN-Ar2-N1H- dans laquelle: - X répond à la formule: -HN-Ar3-NH-(CH2)-CH(OH)-(CH2)m-0-Z2-0-(CH2)m-CH(OH)-(CH2)- - « n » représente un nombre entier égal à zéro ou différent de zéro ; - les symboles «m », identiques ou différents, représentent un nombre entier compris dans un domaine de 1 à 10; - les symboles Z1 et Z2, identiques ou différents, représentent un groupement de liaison divalent comportant de 1 à 30 atomes de carbone ; - Ari, Ar2 et Ar3, identiques ou différents, représentent un groupe phénylène, un au moins de ces groupes phénylène étant porteur de un, deux, trois ou quatre groupements de formule -Sx-R dans laquelle « x » est un entier de 1 à 8 et R représente l'hydrogène ou un groupe hydrocarboné, pouvant comporter un hétéroatome, comportant de 1 à 10 atomes de carbone. Par polyurée selon l'invention particulièrement préférentielle, doit donc être entendu ici tout homopolymère ou copolymère, notamment copolymère à blocs, comportant les unités structurelles à motif de formule (I) ci-dessus et des unités urée (-NH-CO-NH-). Dans la formule (I) ci-dessus, « x » est un entier de 1 à 8, de préférence de 1 à 4, plus préférentiellement égal à 1 ou 2, plus particulièrement égal à 1. R représente l'hydrogène ou un groupe hydrocarboné comportant de 1 à 10 atomes de carbone, substitué ou non substitué, pouvant comporter un hétéroatome tel que S, 0 ou N. De préférence, R est un groupe aliphatique, plus préférentiellement un groupe alkyle. Plus P10-3040 - 8 - préférentiellement encore, R est un alkyle ayant de 1 à 5 atomes de carbone, cet alkyle pouvant être substitué ou non substitué ; plus particulièrement, R représente un méthyle ou un éthyle, encore plus particulièrement un méthyle. Dans les cas particuliers où, dans le groupement -Sx-R du motif (I) ci-dessus, R représente l'hydrogène, l'homme du métier comprendra que, lors de la synthèse du prépolymère correspondant, par réaction d'une diamine de départ (par exemple monomère A ci-après) sur un composé diépoxy (par exemple Monomère B ci-après), le groupe thiol -SH pourra être protégé contre toute réaction parasite avec ce diépoxy, de manière connue, par un groupement bloquant approprié et connu de l'homme de l'art, par exemple tel que représenté dans les formules ci-dessous : CH3 Selon un mode préférentiel de l'invention, chacun des groupes Ari, Ar2 et Ar3, identiques ou différents, est porteur de un, deux, trois ou quatre groupements de formule -S-R, en particulier de deux groupes -SR (x égal à 1) dans lesquels R est un alkyle ayant de 1 à 5 atomes de carbone, R étant plus particulièrement un méthyle ou un éthyle, encore plus particulièrement un méthyle. Selon un mode de réalisation plus préférentiel, Ari, Ar2 et Ar3, identiques ou différents, sont chacun porteurs de deux groupes -S-R, en particulier de deux groupes -SR (x égal à 1) dans lesquels R est un alkyle ayant de 1 à 5 atomes de carbone, R étant plus particulièrement un méthyle ou un éthyle, encore plus particulièrement un méthyle. Plus préférentiellement encore, dans un tel cas, les deux groupes (-SR), en particulier (-SCH3) sont en position méta (ou position -1,3) l'un par rapport à l'autre sur chaque groupe phénylène Ar. Les nombres « m » peuvent être identiques ou différents d'un groupe (CE12)., à l'autre ; préférentiellement, chaque nombre « m» est égal à 1 ou 2, plus préférentiellement égal à 1. Les symboles Z1 et Z2, identiques ou différents, représentent un groupement de liaison divalent, de préférence hydrocarboné mais pouvant aussi comporter un hétéroatome tel que S, 0 ou N; ils peuvent être substitués ou non, saturés ou insaturés ; ils comportent de 1 à 30, de préférence de 2 à 20 atomes de carbone, plus préférentiellement de 2 à 10 atomes de carbone. 40 P10-3040 - 9 - Plus préférentiellement, Z1 et Z2 représentent un groupement aliphatique comportant de 2 à 20 atomes de carbone ou cycloaliphatique comportant de 3 à 20 atomes de carbone, encore plus préférentiellement un groupement aliphatique ou cycloaliphatique comportant de 3 à 10 atomes de carbone. Parmi ces groupements plus préférentiels, on citera en particulier le 1,4- diméthylène cyclohexane, de formule : -CHO-CH2 Selon un autre mode de réalisation préférentiel, « n» est égal à zéro. Dans un tel cas, le motif de formule (I) a donc la formule simplifiée qui suit : -HN-Ari-NH-CH2-CH(OH)-(CH2)m-0-Z 1-0-(CH2)m-CH(OH)-CH2-HN-Ar2-NH- . En particulier, lorsque « n» est égal à zéro et « m» est égal à 1 pour chaque groupe (CH2)m, le motif de formule (I) a alors pour formule simplifiée : -HN-Ari-NH-CH2-CH(OH)-CH2-0-Z i-O-CH2-CH(OH)-CH2-HN-Ar2-NH- . Selon un autre mode de réalisation préférentiel, « n» est égal à 1 ou supérieur à 1 ; lorsque « n » est supérieur à 1, il est notamment compris dans un domaine de 2 à 20, plus préférentiellement de 2 à 10, en particulier de 2 à 5. Les groupements divalents phénylènediamino (-HN-Ari-NH- , -HN-Ar2-NH- et -HNAr3-NH-) peuvent être identiques ou différents. Sur chaque groupe phénylène Ar, les deux groupes amino (NET) peuvent être en position méta, ortho ou para, l'un par rapport à l'autre. Selon un mode de réalisation préférentiel, sur chaque groupe phénylène Ar, les deux groupes amino (NET) sont en position méta (ou position -1,3) l'un par rapport à l'autre. En d'autres termes, dans un tel cas, le motif de formule générale (I) a donc pour formule développée (II) celle qui a été représentée à la figure 1 annexée. Toujours dans le cas où les deux groupes amino (NET) sont en position méta l'un par rapport à l'autre sur chaque groupe phénylène, et que, selon un mode de réalisation plus préférentiel, « m » est égal à 1 pour chaque groupe (CH2)., et que « n » est égal à 0, Z1 étant par exemple le 1,4-diméthylène cyclohexane, alors la formule (II) ci-dessus a pour formule plus particulière la formule développée (II-A) telle que représentée à la figure 2A annexée. P10-3040 - 10 - Toujours dans le cas où les deux groupes amino (NET) sont en position méta l'un par rapport à l'autre sur chaque groupe phénylène, et que, selon un autre mode de réalisation plus préférentiel, « m» est égal à 1 pour chaque groupe (CH2), « n » est égal à 1, Zi et Z2 étant par exemple le 1,4-diméthylène cyclohexane, alors la formule (II) ci-dessus a pour formule plus particulière la formule développée (II-B) telle que représentée à la figure 2B annexée. Selon un autre mode de réalisation préférentiel de l'invention, les groupements divalents phénylènediamino (-HN-Ari-NH-, -HN-Ar2-NH- et -HN-Ar3-NH-), identiques ou différents, sont choisis parmi les composés 3,5-diméthylthio-2,4-toluènediamine, 3,5- diméthylthio-2,6-toluènediamine et leurs mélanges, répondant respectivement aux formules (III-a) et (III-b) ci-après : H N- CH3 (III-b) En d'autres termes, dans un tel cas, si chaque groupement phénylènediamino a par exemple pour formule particulière la formule (III-a) ci-dessus, alors les formules (II-A) et (II-B) précédentes ont alors pour formules particulières respectives les formules (II-C) et (II-D) illustrées respectivement aux figures 3A et 3B annexées. Selon un mode de réalisation préférentiel, dans le polymère polyurée de l'invention, les unités structurelles polyamines polyaromatiques soufrées à motif de formule (I) qui ont été précédemment décrites et les unités structurelles de base à unités urée (-NH-CO-NH-) sont reliées entre elles selon un motif répondant à la formule (IV) ci-dessous : (IV) -HN-Ari-NH-Y-[X]n-HN-Ar2-NH-CO-NH-Z3-NH-00- dans laquelle : - Ari, Ar2, X, «n », « m » et Zi ont les significations données précédemment ; - Y représente l'enchaînement : -CH2-CH(OH)-(CH2).-0-Z1-0-(CH2).-CH(OH)-CH2- - et Z3 représente un groupement de liaison divalent aliphatique, cycloaliphatique ou aromatique, le groupement aliphatique comportant de préférence 1 à 30 (plus P10-3040 préférentiellement 1 à 20) atomes de carbone, le groupement cycloaliphatique de préférence de 3 à 30 (plus préférentiellement 3 à 20) atomes de carbone, le groupement aromatique de 6 à 30 (plus préférentiellement 6 à 20) atomes de carbone. Le polymère polyurée de l'invention est de préférence un polymère du type linéaire, donc résultant essentiellement de l'addition d'une polyamine ayant seulement deux fonctions amine primaire et d'un diisocyanate. Le diisocyanate utilisé peut être aromatique ou aliphatique ; il peut s'agir d'un monomère, d'un prépolymère ou quasi-prépolymère, voir même d'un polymère. Selon un mode de réalisation préférentiel, le diisocyanate dont est issu le polymère de l'invention est choisi dans le groupe constitué par les composés aromatiques suivants : diphénylméthane diisocyanate (en abrégé «MIDI »), toluène diisocyanate (« TDI »), naphtalène diisocyanate (« NDI »), 3,3'-bitoluène diisocyanate (« TODI »), paraphénylène diisocyanate (« PPDI »), leurs différents isomères, et les mélanges de ces composés et/ou isomères. Plus préférentiellement, on utilise un MIDI ou un TDI, plus préférentiellement encore un MDI. Tous les isomères du MIDI (notamment 2,2'-MDI, 2,4'-MDI, 4,4'-MDI) et leurs mélanges sont utilisables, ainsi que des MIDI dits polymériques (ou « PMDI ») comportant des oligomères de formule suivante (avec p égal ou supérieur à 1) : OCN NCO Sont également utilisables des composés diisocyanates du type aliphatiques, tels que par exemple 1,4-tétraméthylène diisocyanate, 1,6-hexane-diisocyanate (« HDI »), 1,4- bis(isocyanatométhyl)-cyclohexane, 1,3 -bis(isocyanatométhyl)-cyclohexane, 1,3- bis(isocyanatométhyl)benzène, 1,4-bis(isocyanatométhyl)benzène, isophorone diisocyanate (« IPDI »), bis(4-iso-cyanatocyclohexyl)méthane diisocyanate (« H12MDI »), 4,4'- dicyclohexylméthane diisocyanate (« H13MDI »). Selon un mode de réalisation particulièrement préférentiel, le diisocyanate utilisé est le 4,4'-MIDI (4,4'-diphénylméthane diisocyanate) ayant pour formule : 0=C=NN=C=0 P10-3040 - 12 - ou, si plusieurs diisocyanates sont utilisés, constitue le diisocyanate majoritaire en poids, représentant de préférence dans le dernier cas plus de 50% du poids total des composés diisocyanates. On pourra aussi utiliser avantageusement un 4,4'-MDI bloqué caprolactame (par exemple le produit sous forme solide « Grilbond » IL-6 de la société EMS), de formule : o CL.Â Il o L'invention n'étant pas limitée à une polyurée du type linéaire (pour rappel, cas d'un diisocyanate), on pourra également utiliser, notamment dans le but d'augmenter la Tg du polymère de l'invention par formation d'un réseau tridimensionnel, un composé triisocyanate tel que par exemple un trimère de MIDI à noyau triazine de formule ci-dessous : Wi 0 I I I OCN /1 N NCO Les figures 4 à 9 annexées représentent des exemples préférentiels de polyurées conformes à l'invention ainsi que divers schémas de synthèse possibles de ces polymères. Tout d'abord, la figure 4 annexée représente un exemple d'enchaînement d'un polymère (ci-après « Polyurée 1») conforme à l'invention, issu de la réaction d'un monomère MIDI et d'une diamine de départ (ci-après « Prépolymère 1») de formule générale : H2N-Ari-NH-CH2-CH(OH)-(CH2).,-0-Z1-0-(CH2).,-CH(OH)-CH2-HN-Ar2-NH2 , dans laquelle Ari, Ar2 et Zi ont les définitions générales données précédemment pour les motifs de formule (I), et plus particulièrement les caractéristiques correspondant au motif final de formule (II-A), à savoir que les deux groupes amino (H2N- et -NET) sont en position méta l'un par rapport à l'autre sur chaque groupe phénylène (An i et Ar2), « m » est égal à 1 pour chaque groupe (CH2)'' « n » est égal à 0 et Z1 est le 1,4-diméthylène cyclohexane. N0 OCN P10-3040 - 13 - Les figures 5 et 6 qui suivent illustrent des exemples de procédés utilisables pour la synthèse du Prépolymère 1 et de la Polyurée 1, respectivement, procédés qui seront décrits en détail ultérieurement. La figure 7 annexée représente un autre exemple d'enchaînement d'un polymère (« Polyurée 2 ») conforme à l'invention, issu de la réaction d'un monomère MIDI et d'une autre diamine de départ (ci-après « Prépolymère 2 ») de formule générale : H2N-Ari-NH-(CH2)-CH(OH)-(CH2).-0-Z1-0-(CH2).-CH(OH)-(CH2)-[X]11-HN-Ar2-NH2 avec X répondant à la formule: -HN-Ar3-NH-(CH2)-CH(OH)-(CH2)-0-Z2-0-(CH2)-CH(OH)-(CH2)- dans laquelle Ari, Ar2, Ar3, Zi et Z2 ont les définitions générales données précédemment pour les motifs de formule (I), et plus particulièrement les caractéristiques correspondant au motif final de formule (II-B), à savoir que les deux groupes amino sont en position méta l'un par rapport à l'autre sur chaque groupe phénylène (An, Ar2 et Ar3), « m » est égal à 1 pour chaque groupe (CH2), « n » est égal à 1 et Z1 et Z2 représentent le 1,4-diméthylène cyclohexane. Les figures 8 et 9 qui suivent illustrent des exemples de procédés utilisables pour la synthèse du Prépolymère 2 et de la Polyurée 2, respectivement, procédés qui seront décrits en détail ultérieurement. Typiquement, le polymère de l'invention peut comporter de dix à plusieurs centaines, préférentiellement de 20 à 200 unités structurelles à motif de formule (I), en particulier d'unités structurelles telles que représentées à titre d'exemples aux figures 7 et 9. Sa température de transition vitreuse Tg, mesurée par DSC (Differential Scanning Calorimetry), par exemple selon ASTM D3418, est préférentiellement supérieure à 50°C, plus préférentiellement supérieure à 100°C, en particulier comprise entre 130°C et 250°C. Comme indiqué précédemment, ce polymère de l'invention est avantageusement utilisable comme revêtement hydrophobe sur tout type de substrat, notamment en métal ou en verre, ou encore comme primaire d'adhésion sur tout type de renfort métallique, tel que par exemple un fil, un film, une plaque ou un câble en acier au carbone, laitonné ou non laitonné, destiné en particulier à renforcer une matrice de caoutchouc insaturé tel que du caoutchouc naturel. P10-3040 - 14 - 5. EXEMPLES DE REALISATION DE L'INVENTION Dans la présente demande, sauf indication expresse différente, tous les pourcentages (%) indiqués sont des pourcentages en masse. Les essais qui suivent décrivent tout d'abord la synthèse des Prépolymères 1 et 2, aussi respectivement notés Monomères Cl et C2, à partir des Monomère A et Monomère B, puis celles des Polyurées 1 et 2 à partir des Prépolymères respectifs 1 et 2 (Monomères Cl et C2) et d'un Monomère D (MDI bloqué caprolactame). Puis sont décrites les synthèses de deux autres polymères conformes à l'invention (Polyurées 3 et 4). Au cours de ces essais, divers tests d'adhésion sont conduits, sur différents substrats (verre ou métal) pour illustrer l'excellente performance adhésive du polymère de l'invention. 5.1. Essai 1 - Préparation des Prépolymères 1 et 2 Les Prépolymères 1 et 2 (aussi dénommés Monomères Cl et C2), dont les formules respectives sont données aux figures 5 et 8, ont été préparés à partir de deux Monomères A et B, selon les modes opératoires schématisés aux figures 5 et 8, comme expliqué en détail ci- après. Le monomère A est le produit « Ethacure 300» (fournisseur Albemarle, Belgique), disponible sous forme d'un liquide relativement visqueux, de couleur brunâtre ; il est constitué à environ 96% d'un mélange d'isomères 3,5-bis(méthylthio)-2,4-toluènediamine et de 3,5-bis(méthylthio)2,6-toluènediamine (rapport pondéral d'environ 4/1 d'après analyse chromatographique). Le monomère B est le 1,4-cyclohexane diméthanol diglycidyl éther (en abrégé « CHXDE ») (fournisseur Aldrich, Suisse), disponible sous forme d'un grade technique (environ 61% d'un mélange de diépoxydes cis/trans). Selon les données techniques disponibles (voir par exemple document US 2011/0039982), le CHXDE est un mélange chimique complexe contenant les diépoxydes (env. 61%), du cyclohexane diméthanol résiduel (environ 2%), des mono-époxydes (environ 8%) et enfin des espèces époxydes polymériques (environ 29%). D'après l'analyse RMN, la masse équivalente d'époxyde « EEW » (epoxide equivalent weight) du composé ici utilisé est égale à environ 159 (EEW théorique égal à 128 dans le cas d'un composé pur). Lors d'une première étape, les deux Monomères A et B ci-dessus ont tout d'abord été purifiés comme suit. P10-3040 - 15 - Le produit « Ethacure 300» (environ 40 g) est déposé dans une colonne de chromatographie (700 g de silice) ; on utilise un mélange de solvant hexane/ dichlorométhane/ acétate d'éthyle (rapports 10:8:2) comme phase mobile. L'isomère 2,4-toluènediamine est élue en premier, suivi du deuxième isomère 2,6-toluènediamine. Dans ces conditions, les impuretés (couleur vert-bleu) ne sont pas éluées et peuvent être facilement séparées des constituants visés. L'identification des isomères 2,4 et 2,6 est confirmée par l'analyse RMN1H (500 MHz) dans le solvant DMSO-d6, qui donne les résultats suivants : - 3,5-bis(méthylthio)-2,4-toluènediamine: 6.96(s, 1H), 5.21-5.23(d, 4H), 2.16(s, 3H), 2.10 (s, 3H), 1.97(s, 3H). - 3,5-bis(méthylthio)-2,6-toluènediamine: 7.22(s, 1H), 5.09(s, 4H), 2.15(s, 6H), 1.92(s, 3H). Le produit « CHXDE » est quant à lui isolé par distillation sous vide selon les conditions d'expérimentation décrites dans l'exemple 3 du document précité US 2011/0039982. Les structures cis/trans du diépoxyde sont confirmées par analyse RMN 1H dans DMSO-d6. Après ces étapes de purification, les Prépolymères 1 et 2 ont été préparés comme schématisé respectivement aux figures 5 et 8, selon les informations plus détaillées qui suivent. Dans un ballon à trois cols de 25 ml préalablement séché (100°C sous vide), muni d'un barreau magnétique, d'un réfrigérant pourvu d'une circulation pour l'azote, on place 180 mg de Monomère B (0,702 mmol) puis 3 ml de tétrahydrofurane (THF). Puis, sous agitation, on ajoute 150 mg de Monomère A (soit 0,702 mmol). Le mélange obtenu est chauffé à reflux à 70°C durant une heure, puis le THF est éliminé par distillation. Le liquide transparent ainsi obtenu (Prépolymère 1 ou Monomère Cl) a été analysé par DSC de -80°C à 200°C : la Tg mesurée (second passage) est égale à environ -40°C. Le Prépolymère 2 (Monomère C2) a été préparé de manière similaire, à partir des deux mêmes composés (150 mg de Monomère A et 180 mg de Monomère B), le mélange étant chauffé à 170°C durant une heure et demie (sans solvant THF) dans un ballon de 25 ml muni d'un réfrigérant, la réaction s'effectuant à l'air. Le produit de réaction ainsi obtenu (Prépolymère 2 ou Monomère C2) présentait une Tg d'environ + 31°C (second passage de DSC). 5.2. Essai 2 - Synthèse des Polyurées 1 et 2 P10-3040 - 16 - Puis, dans une étape finale telle que schématisée respectivement aux figures 6 et 9, les Polyurées 1 et 2 ont été synthétisées par réaction des Prépolymères 1 et 2 avec le Monomère D (MIDI bloqué caprolactame), comme décrit ci-après. Dans un récipient en verre, on place 330,5 mg de Monomère Cl (Prépolymère 1) puis 336 mg de Monomère D (« Grilbond IL6 ») dans 8 ml de solvant DTP (1,3-diméthy1-3,4,5,6- tétrahydro-2(/H-pyrimidinone ; CAS 7226-23-5). La suspension est placée quelques secondes sous vibration mécanique (dispositif vortex) jusqu'à la dissolution complète du Monomère D. Puis, on dépose de manière uniforme, 1,5 ml de cette solution sur une plaque en verre (10x10 cm) ; la plaque de verre est ensuite placée dans une étuve (ventilation à l'air) à 170°C durant 15 min, étape suivie de 15 min à 190°C sous vide afin d'éliminer les traces de solvant. La couche mince de Polyurée 1 ainsi obtenue a révélé une excellente adhésion au verre (impossibilité de séparer par traction le polymère du verre). Cette Polyurée Pl, analysée par DSC, présentait une Tg d'environ 190°C (second passage). Pour la synthèse de la Polyurée 2, le Prépolymère 2 (Monomère C2, 0,702 mmol) a été dissous partiellement dans 12 ml de DTP chauffé dans un premier temps pendant 2 min à environ 110°C; puis, en chauffant le milieu à 170°C durant 30 min, on obtient un produit bien soluble. On a ajouté ensuite 336 mg de Monomère D (0,702 mmol) et mélangé le tout dans un agitateur (dispositif vortex) jusqu'à dissolution complète du Monomère D. Puis on a déposé, de manière uniforme, 4 ml de la solution ainsi obtenue sur une plaque en acier zingué (surface 100 cm2); le tout a été placé dans une étuve (ventilation à l'air) à 170°C durant 15 min. Le film transparent jaune a été ensuite traité sous vide à 190°C pendant 15 min afin d'éliminer les traces de solvant. La Polyurée 2 finale ainsi obtenue, sous la forme d'un film fin, a révélé une excellente adhésion à la plaque en acier (impossibilité de séparer par traction le polymère du métal). Cette Polyurée 2, analysée par DSC entre -80°C et +200°C (selon une rampe de 10°C/min) présentait une Tg d'environ 160°C (second passage). 5.3. Essai 3 - Tests d'adhésion dans un composite métal / caoutchouc Dans un autre essai, on a préparé une Polyurée 1 telle que décrite précédemment et illustrée à la figure 4, cette fois par réaction simultanée des Monomères A (150,5 mg), B (180 mg) et D (336 mg), en dissolvant les 3 composés dans 8 ml de DPT, sans utiliser de solvant THF et sans passer par l'étape de Prépolymère 1. 40 P10-3040 - 17 - Une fois les composés dissous dans le DPT, on a déposé de manière uniforme 0,1 ml de la solution sur un feuillard en acier laitonné (acier avec taux de carbone égal à environ 1%) de dimensions 10 cm x 0,5 cm x 0,2 mm ; puis le tout a été placé à l'étuve à 175°C (ventilation à l'air) durant 15 min, puis 15 min supplémentaires à 175°C sous vide. Le feuillard a été ensuite refroidi à température ambiante puis on a déposé, sur la fine couche de film polyurée ainsi formée, 0,75 ml d'une solution de caoutchouc naturel époxydé (ENR, avec un taux d'époxydation de 25% ; fournisseur Aldrich) et de diisocyanate (MIDI liquide « Suprasec » 2020 de Huntsman) qui a été préparée comme suit : 150 mg de ENR ont été dissous préalablement dans 5 ml de toluène, pendant 30 min à 23°C sous agitation (barreau magnétique) ; on a ensuite ajouté, sous courant d'azote, 100 mg de diisocyanate. Le feuillard ainsi préparé a été finalement traité à l'étuve à 100°C sous vide, pendant 15 min. Le feuillard en acier laitonné ainsi revêtu du film de Polyurée 1 elle-même recouverte de la fine couche de ENR a été ensuite placé dans une composition de caoutchouc conventionnelle pour armature de ceinture de pneu tourisme, à base de caoutchouc naturel, de noir de carbone et silice à titre de charge, et d'un système de vulcanisation (soufre et accélérateur sulfénamide) ; cette composition étant dépourvue de sel de cobalt. Puis l'éprouvette de composite métal / caoutchouc ainsi préparée a été placée sous presse et le tout cuit (vulcanisé) à 165°C pendant 30 min sous une pression de 20 bar. Après vulcanisation du caoutchouc, on a obtenu un excellent collage entre la matrice de caoutchouc et le feuillard de métal malgré l'absence de sel de cobalt dans la matrice de caoutchouc : lors de tests de pelage conduits à la fois à température ambiante (23°C) et à haute température (100°C), on a constaté en effet que la rupture se produisait systématiquement dans la matrice de caoutchouc elle-même et non à l'interphase entre métal et caoutchouc. D'autres essais de collage, conduits cette fois sur une plaque en acier zinguée par galvanisation, avec une épaisseur de la couche de polyurée selon l'invention variant de 3 à 10 iam, ont révélé eux aussi une excellente adhésion au caoutchouc (rupture systématique dans la matrice de caoutchouc). 5.4. Essai 4 - Synthèse de la Polyurée 3 Lors d'un essai supplémentaire, on a synthétisé un nouveau polymère conforme à l'invention (Polyurée 3) par réaction en solution (solvant DTP) du Monomère C (Prépolymère 1, produit d'addition des monomères A et B tous deux utilisés dans cet essai sous forme purifiée) avec du MIDI solide (ici sous forme non bloqué, Sigma Aldrich), selon le mode opératoire qui suit. P10-3040 - 18 - Dans un appareillage sec équipé d'un ballon à trois cols de 250 ml, d'un réfrigérant, d'un barreau magnétique et d'une circulation d'azote, sont ajoutés 1,5 g de Monomère B purifié (4ème fraction) puis 20 ml de solvant DTP. Dans un même temps, on a préparé une première solution de 1,5 g de 3,5-bis(méthylthio)-2,4-toluènediamine (isolée du produit « Ethacure 300 ») dans 30 ml de DTP qui a été placée dans une ampoule à addition et une seconde solution de 1,75 g de diphénylméthane diisocyanate (MDI) dissout dans 30 ml de DTP et placée dans une seconde ampoule à addition, le tout sous azote. Sous agitation et à 100°C (température intérieure du ballon), on a ajouté goutte à goutte les solutions d'amine aromatique et de MDI. La réaction de polymérisation a été poursuivie durant 4 h à 100°C, suivie d'une étape de 1 h à 160°C. La solution transparente jaune (1,5 ml) ainsi obtenue a été déposée sur une plaque en verre (10 cm x 10 cm) de manière uniforme puis placée à l'étuve à 170°C (ventilation à air) durant 15 min, étape suivie d'un traitement de 15 min à 190°C sous vide afin d'éliminer toute trace de solvant. La Polyurée 3 finale ainsi obtenue, sous la forme d'un film fin, a révélé une excellente adhésion d'une part au verre (impossibilité de séparer par traction le polymère du verre), d'autre part dans une éprouvette de composite métal (plaque en acier laitonné) / caoutchouc (rupture systématique dans la matrice de caoutchouc) telle que décrite précédemment. Cette Polyurée 3, analysée par DSC entre -80°C et +200°C (selon une rampe de 10°C/min) présentait une Tg d'environ 150°C (second passage). Par ailleurs, du polymère (Polyurée 3) a été précipité en versant, sous agitation, 20 ml de la solution de polymère jaune précédente dans un mélange de solvant (800 ml) hexane/2- propanol (rapport 1/1), puis en refroidissant le tout entre 0 et +5°C durant 1 h. Le précipité blanc sous forme de poudre a été ensuite isolé par filtration puis séché à l'étuve à 60°C sous vide durant 2 h. On a ajouté au solide blanc 5 ml d'acétone et les résidus solubles ont été ainsi extraits du polymère à 40°C pendant 15 min. Cette opération a été répétée deux fois. La Polyurée 3 ainsi purifiée ne montrait plus de résidu de 3,5-bis(méthylthio)-2,4-toluène diamine. Puis, dans le but d'augmenter sa Tg, la Polyurée 3 ainsi purifiée (330 mg) et du diisocyanate (336 mg de « Grilbond » IL6 en poudre) ont été mélangés et complètement dissous dans 8 ml de DTP. La solution transparente jaune (1,5 ml) ainsi obtenue a été déposée sur une plaque en verre (10 x 10 cm) de manière uniforme puis placée à l'étuve à 170°C (ventilation à air) durant 15 min, étape suivie de 15 min à 190°C sous vide afin d'éliminer les traces de solvant. Le film fin ainsi obtenu présentait une excellente adhésion au verre (impossibilité de séparer par traction le polymère du verre). L'analyse DSC a révélé une Tg égale à environ 188°C (au 3ème passage). P10-3040 -19- 5.5. Essai 5 - Synthèse de la Polyurée 4 Enfin, au cours d'un nouvel et dernier essai, dans le but d'augmenter à la fois la Tg du polymère de l'invention, sa stabilité thermique et chimique, on a synthétisé une nouvelle polyurée (Polyurée 4), cette fois par réaction directe entre le Monomère A (1 équivalent), le Monomère B (1 équivalent) et le Monomère D (3 équivalents de MIDI) en présence de N,N'- diméthylbenzylamine (DBA) comme catalyseur de trimérisation de MDI, ceci selon le mode opératoire détaillé qui suit. Dans un appareillage sec équipé d'un ballon de 250 ml, d'un barreau magnétique et d'un courant d'azote, ont été ajoutés 2,56 g de monomère B purifié (4ème fraction), 16 pl de DBA (soit environ 0,25 %) et 3,75 g de MIDI liquide (« Suprasec 2020» de Huntsman). On a ajouté 40 ml de toluène et la solution a été agitée à température ambiante pendant 5 min (pas de réaction apparente observée). 10 % en volume de la solution ainsi obtenue a été mélangé rapidement avec 214,3 mg de 3,5-bis(méthylthio)-2,4-toluènediamine purifiée ; ce mélange liquide a été déposé (1,5 ml) sur une plaque en verre préchauffée à l'étuve à 170°C, puis laissé sous vide pendant 15 minutes à 170°C. Un film transparent s'est formé rapidement sur la plaque en verre. Le traitement thermique a été poursuivi durant 5 min à 250°C (ventilation à l'air), il n'y avait pas de coloration jaune du film. La polyurée ainsi modifiée (Polyurée 4), contenant des motifs additionnels polyoxazolidine, a été ensuite analysée par DSC entre 80°C et 330°C : elle présentait une Tg d'environ 233°C au 2ème passage et d'environ 244°C au 3ème passage DSC. Elle s'est révélé stable jusqu'à 280°C, une décomposition partielle étant observable au-delà de 300°C (endothermie). En conclusion, les essais précédents démontrent que le polymère polyurée de l'invention, caractérisé notamment par une température de transition vitreuse élevée, une haute stabilité thermique et chimique, présente une excellente adhésion au verre ou au métal. Utilisé notamment comme primaire d'adhésion sur métal dans des composites métal / caoutchouc, ce polymère permet très avantageusement de coller le métal aux matrices de caoutchouc en utilisant de simples colles textiles telles que des colles « RFL » (résorcinolformaldéhyde-latex) ou autres compositions adhésives équivalentes, ou encore directement (c'est-à-dire sans emploi de telles colles) à ces matrices de caoutchouc lorsque ces dernières contiennent par exemple des élastomères insaturés fonctionnalisés appropriés tels que des élastomères époxydés. Ainsi peuvent être supprimés notamment les sels de cobalt (ou autres sels métalliques) dans les compositions de caoutchouc destinées à être reliées à des renforts métalliques laitonnés. P10-3040 REVENDICATIONS1. Polyurée comportant au moins des unités de base urée de formule -NH-CO-NH- et des unités additionnelles, caractérisée en ce que ces unités additionnelles comportent au moins d'une part une fonction alcool secondaire, d'autre part une fonction éther, thioéther ou amine secondaire en position alpha de la fonction alcool secondaire. 2. Polyurée selon la revendication 1, dans laquelle les unités additionnelles comportent au moins un motif noté « M» de formule (A) choisie parmi les formules : (A-1): - F. - (CH2) - CH (OH) - (A-2): - F. - (CHRi) - CH (OH) - (A-3): - F. - (C=R2) - CH (OH) - dans lesquelles : - F' représente 0, S ou NH ; - R1 et R2 représentent un groupement hydrocarboné, aliphatique, cycloaliphatique ou aromatique. 3. Polyurée selon la revendication 2, dans laquelle R1 et R2 comportent de 1 à 12 atomes de carbone. 4. Polyurée selon la revendication 3, dans laquelle R1 est un alkyle ayant de 1 à 5 atomes de carbone, de préférence un méthyle. 5. Polyurée selon l'une quelconque des revendications 2 à 4, dans laquelle F. représente NH. 6. Polyurée selon la revendication 5, dans laquelle les unités additionnelles comportent au moins un motif de formule (A-1). 7. Polyurée selon les revendications 5 ou 6, dans laquelle les unités additionnelles comportent en outre au moins un atome de soufre. 8. Polyurée selon la revendication 7, l'atome de soufre étant sous forme d'au moins un groupement de formule -Sx-R dans laquelle « x » est un entier de préférence de 1 à 8 et R représente l'hydrogène ou un groupe hydrocarboné pouvant comporter un hétéroatome, comportant de préférence de 1 à 10 atomes de carbone. P10-3040- 21 - 9. Polyurée selon les revendications 7 ou 8, l'atome de soufre étant sur un groupe aromatique. 10. Polyurée selon la revendication 9, dans laquelle les unités additionnelles sont des unités du type polyamines polyaromatiques soufrées comportant au moins un motif répondant à la formule : (I) -HN-Ari-NH-CH2-CH(OH)-(CH2)m-0-ZI-0-(CH2)m-CH(OH)-CH2-[X]11-HN-Ar2-N1H- dans laquelle X représente l'enchaînement : -HN-Ar3-NH-CH2-CH(OH)-(CH2)m-0-Z2-0-(CH2)m-CH(OH)-CH2- et dans laquelle: - le symbole « n» représente un nombre entier égal à zéro ou différent de zéro ; - les symboles «m », identiques ou différents, représentent un nombre entier compris dans un domaine de 1 à 10; - les symboles Z1 et Z2, identiques ou différents, représentent un groupement de liaison divalent comportant de 1 à 30 atomes de carbone ; - Ari, Ar2 et Ar3, identiques ou différents, représentent un groupe phénylène, un au moins de ces groupes phénylène étant porteur de un, deux, trois ou quatre groupements de formule -Sx-R dans laquelle « x » est un entier de 1 à 8 et R représente l'hydrogène ou un groupe hydrocarboné pouvant comporter un hétéroatome, comportant de 1 à 10 atomes de carbone. 11. Polyurée selon la revendication 10, dans laquelle « n» est égal à 1. 12. Polyurée selon la revendication 11, dans laquelle « n » est compris dans un domaine de 2 à 20, de préférence de 2 à 10. 13. Polyurée selon l'une quelconque des revendications 10 à 12, dans laquelle les symboles «m », identiques ou différents, représentent un nombre entier compris dans un domaine de 1 à5. 14. Polyurée selon la revendication 13, dans laquelle les symboles «m », identiques ou différents, représentent un nombre entier égal à 1 ou 2, de préférence égal à 1. P10-3040- 22 - 15. Polyurée selon l'une quelconque des revendications 10 à 14, dans laquelle Z1 et Z2, identiques ou différents, représentent un groupement aliphatique comportant de 2 à 20 atomes de carbone ou cycloaliphatique comportant de 3 à 20 atomes de carbone. 16. Polyurée selon la revendication 15, dans laquelle Zi et Z2 représentent le 1,4- diméthylène cyclohexane. 17. Polyurée selon l'une quelconque des revendications 10 à 16, dans laquelle chacun des groupes Ari, Ar2 et Ar3, est porteur de un, deux, trois ou quatre groupements de formule -Sx- R. 18. Polyurée selon la revendication 17, dans laquelle chacun des groupes Ari, Ar2 et Ar3 est porteur de deux groupements de formule -S-R, ces deux groupements étant de préférence en position méta l'un par rapport à l'autre sur le noyau phénylène. 19. Polyurée selon l'une quelconque des revendications 10 à 18, dans laquelle « x » est compris dans un domaine de 1 à 4. 20. Polyurée selon la revendication 19, dans laquelle « x» est égal à 1 ou 2. 21. Polyurée selon l'une quelconque des revendications 10 à 20, dans laquelle R est un alkyle ayant de préférence de 1 à 5 atomes de carbone. 22. Polyurée selon la revendication 21, dans laquelle R représente un méthyle ou un éthyle, 25 de préférence un méthyle. 23. Polyurée selon l'une quelconque des revendications 10 à 22, dans laquelle les enchaînements phénylènediamino , -HN-Ar2-NH- et -HN-Ar3-NH- , identiques ou différents, répondent à l'une des formules (III-a) ou (III-b) : 30 20 H N- ,CH3 35 CH3 (III-b) P10-3040- 23 - 24. Polyurée selon l'une quelconque des revendications 10 à 23, dans laquelle les unités polyamines polyaromatiques soufrées à motif de formule (I) et les unités structurelles de base à unités urée -NH-CO-NH- sont reliées entre elles selon un motif répondant à la formule : (IV) -HN-Ari-NH-Y-[X]ri-HN-Ar2-NH-CO-NH-Z3-NH-00- dans laquelle : - Ari, Ar2, X, «n », « m » et Z1 ont les significations données précédemment ; - Y représente l'enchaînement : -CH2-CH(OH)-(CH2).-0-Z1-0-(CH2).-CH(OH)-CH2- - et Z3 représente un groupement de liaison divalent aliphatique, cycloaliphatique ou aromatique, le groupement aliphatique comportant de préférence 1 à 30 atomes de carbone, le groupement cycloaliphatique de préférence 3 à 30 atomes de carbone, le groupement aromatique de préférence 6 à 30 atomes de carbone. 25. Utilisation d'une polyurée selon l'une quelconque des revendications 1 à 24, comme primaire d'adhésion pour le collage d'un substrat à un caoutchouc insaturé. 26. Utilisation selon la revendication 25, dans laquelle le substrat est un substrat dont au moins la surface comporte du verre ou du métal. 27. Utilisation d'une polyurée selon l'une quelconque des revendications 1 à 24 comme revêtement de protection anticorrosion d'un substrat dont au moins la surface est au moins en partie métallique. 28. Substrat revêtu, au moins en partie, d'une polyurée selon l'une quelconque des revendications 1 à 24. 29. Substrat selon la revendication 28, caractérisé en ce qu'il est en verre ou en métal. 30. Renfort métallique, caractérisé en ce qu'il est revêtu d'une polyurée selon l'une quelconque des revendications 1 à 24. 31. Renfort métallique sous la forme d'un fil, câble, film ou d'une plaque dont au moins une partie de la surface est en acier laitonné, caractérisé en ce que ledit acier laitonné est revêtu d'une polyurée selon l'une quelconque des revendications 1 à 24. P10-3040